교반 장치 , 질소 가스 도입 관 , 온도계 및 환류 냉각관 을 구비 한 플라스크 에 , 메틸 아크릴 레이트 50 중량 부 , 비스 [ 4 -{ 에틸 - 2 -( 하이드 록 시에 틸 ) 아미노 카르보닐 }- 벤질 ] 트리 티오 카보 네이트 , 10 중량 부 를 주입 하 고 플라스크 내 에 질소 가스 를 도입 하 면서 플라스크 의 내용물 을 80 ℃ 로 가열 하 였 다 . 이어서 , 충분히 질소 가스 치환 한 AIBN , 0 . 03 중량 부를 교반 하 에 플라스크 내 에 첨가 하 고 , 플라스크 내 의 내용물 의 온도 가 80 ℃ 로 유지 될 수 있 도록 , 가열 및 냉각 을 2 시간 실시 하 였 다 . 이렇게 하 여 얻 어 진 아크릴 계 중합체 의 105 ℃ 불 휘발분 은 99 . 5 ％ 였 다 . 다음 으로 플라스크 내 의 내용물 의 온도 를 90 ℃ 로 승 온 한 후 , 부틸 아크릴 레이트 50 중량 부를 1 시간 에 걸쳐 적하 하 였 다 . 그 후 플라스크 내 의 내용물 의 온도 를 90 ℃ 로 유지 할 수 있 도록 , 가열 및 냉각 을 3 시간 실시 하 고 , 마지막 으로 아세트산에틸 25 중량 부 를 첨가 하 였 다 .